(57)【要約】【課題】漂白処理を行っていない未晒パルプを原料とする家庭用薄葉紙における白色度の向上と柔らかさの向上をも図る。【解決手段】漂白処理が施されていない未晒パルプを原料とする家庭用薄葉紙において、ＬＵＫＰを１０重量％以上含む原料パルプを抄紙してなる家庭用薄葉紙。【選択図】なし【特許請求の範囲】
【請求項１】
漂白処理が施されていない未晒パルプのみを原料パルプとする家庭用薄葉紙。
【請求項２】
前記未晒パルプがＬＵＫＰを含むものである請求項１記載の家庭用薄葉紙。
【請求項３】
ＪＩＳ  Ｚ  ８７３０で規定されるハンター色差式においてＤ＝（Ｌ2＋ａ2＋ｂ2）1/2におけるＤの値が１５以上、Ｌの値が１０〜８０、aの値が−１０〜２、ｂの値が−１０〜３０である請求項１または２記載の家庭用薄葉紙。
【請求項４】
漂白処理していないＣＴＭＰを５〜５０重量％含む原料パルプを抄紙してなる請求項１〜３の何れか１項に記載の家庭用薄葉紙。
【請求項５】
ＪＩＳ  Ｌ  １０９６Ｅに基づくハンドルオメーター法によるソフトネスの値が３〜２０ｇである請求項１〜４の何れか１項に記載の家庭用薄葉紙。
【請求項６】
紫外線吸収剤および酸化防止剤の少なくとも一方を、原料パルプに添加したのち抄紙してなる請求項１〜５の何れか１項に記載の家庭用薄葉紙。
【請求項７】
幅方向の少なくとも２０％以上の領域に、かつ、長手方向に対して連続的にまたは間欠的にエンボス加工が施されている請求項１〜６の何れか１項に記載の家庭用薄葉紙。
【発明の詳細な説明】
【技術分野】
【０００１】
本発明は、塩素等による漂白処理がされていない家庭用薄葉紙に関し、特にキッチンペーパー等に使用される無漂白のペーパータオルに関する。
【背景技術】
【０００２】
ペーパータオルは、下記文献にも示されるとおり、食材や食器についた水分、油分の拭取り、揚げ物などの過剰油分の吸い取り、使用後の油こし等に用いられるキッチンペーパー、飲食店等の店舗における使い捨て手拭用タオルなどに用いられる。ペーパータオルは、塩素漂白など各種の方法で漂白処理された漂白パルプのみを原料とするもの、非常に安価なＮＵＫＰ（漂白処理をしていない針葉樹パルプをいう。以下、同じ）を原料とするものがあるが、ＮＵＫＰを原料とするペーパータオルは、漂白パルプを利用したペーパータオルと比較して白色度が格段に低く（通常は濃い茶色を呈しているものがほとんどである）、また柔らかさに劣るため、これまではＮＵＫＰを原料とするペーパータオルよりも漂白パルプを利用したペーパータオルのほうが格段に需要者に好まれる傾向にあった。特に、キッチンペーパー用途についてはこの傾向が顕著であった。そして、ＮＵＫＰを利用したペーパータオルは、主に高品質を必要としない用途、例えば大量消費される使い捨て手拭用タオル等としての需要がほとんどであった。
【０００３】
しかし、近年では、漂白処理工程で使用する塩素が有害物質であるダイオキシン類の発生原因となることが指摘され、また、昨今の天然素材を原料とする製品が流行していることから、特に食材あるいは肌に直接触れる用途において、塩素等の漂白剤を使用していな未晒パルプを原料とするペーパータオルを使用したいとの要求が需要者の間で高まってきている。他方、飲食店等の店舗における使い捨て手拭用タオルの使用が一般的になりつつあり需要が急増してきたことから、これまで求められなかった柔らかさなどの製品の品質向上が求められるようになってきた。
【特許文献１】特開２００２−０４６２４５
【特許文献２】特開２００１−１５９０８９
【特許文献３】特開平１１−０９３０９５
【特許文献４】特開２００２−３２７３９８
【特許文献５】特開平１１−１８９９５９
【発明の開示】
【発明が解決しようとする課題】
【０００４】
しかし、上述のようにＮＵＫＰを原料とする従来のペーパータオルは、白色度が極めて低い。各種の拭取りに用いられるペーパータオルでは、ペーパータオル表面に付着した被拭取り物の状態を目視にて確認することにより、拭取りが行われたか不十分であったかを判断するのが一般的であり、白色度が高いほうがかかる確認をしやすいため、ペーパータオルでは高白色度であることが一般的には望まれる。しかし、需要者は、一般的に白いと感じるほどの高白色度のペーパータオルよりも、茶色を呈するペーパータオルのほうが天然素材である感じを受け、このような製品を漂白処理されていないペーパータオルとして好む傾向にある。したがって、原料パルプとして未晒パルプ（漂白処理していないパルプ）を用いつつ従来の濃い茶色から薄い茶色の色目にする、すなわち白色度を適当値向上させて、需要者に与える安全性、清潔感のイメージを損なうことなく、視認性を向上させることが要求される。
【０００５】
そこで、本発明の主たる課題は、塩素などによる漂白処理を行っていない未晒パルプを原料とするペーパータオルにおける白色度の向上を図り、さらに柔らかさの向上をも図り、もって従来製品よりも白色度が高くかつやわらかい未晒パルプを原料とするペーパータオルを提供することにある。
【課題を解決するための手段】
【０００６】
上記課題を解決した本発明は次記のとおりである。
＜請求項１記載の発明＞
漂白処理が施されていない未晒パルプのみを原料パルプとする家庭用薄葉紙。
【０００７】
＜請求項２記載の発明＞
前記未晒パルプがＬＵＫＰを含むものである請求項１記載の家庭用薄葉紙。
【０００８】
＜請求項３記載の発明＞
ＪＩＳ  Ｚ  ８７３０で規定されるハンター色差式においてＤ＝（Ｌ2＋ａ2＋ｂ2）1/2におけるＤの値が１５以上、Ｌの値が１０〜８０、aの値が−１０〜２、ｂの値が−１０〜３０である請求項１または２記載の家庭用薄葉紙。
【０００９】
＜請求項４記載の発明＞
漂白処理していないＣＴＭＰを５〜５０重量％含む原料パルプを抄紙してなる請求項１〜３の何れか１項に記載の家庭用薄葉紙。
【００１０】
＜請求項５記載の発明＞
ＪＩＳ  Ｌ  １０９６Ｅに基づくハンドルオメーター法によるソフトネスの値が３〜１０ｇである請求項１〜４の何れか１項に記載の家庭用薄葉紙。
【００１１】
＜請求項６記載の発明＞
紫外線吸収剤および酸化防止剤の少なくとも一方を、原料パルプに添加したのち抄紙してなる請求項１〜５の何れか１項に記載の家庭用薄葉紙。
【００１２】
＜請求項７記載の発明＞
幅方向の少なくとも２０％以上の領域に、かつ、長手方向に対して連続的にまたは間欠的にエンボス加工が施されている請求項１〜６の何れか１項に記載の家庭用薄葉紙。
【発明の効果】
【００１３】
漂白処理していない未晒パルプを原料とする家庭用薄葉紙により、天然素材である感じ呈しつつ白色度の向上を図られるペーパータオルを製造することができる。
【００１４】
また、ＬＵＫＰ（漂白処理していない広葉樹クラフトパルプ）はＮＵＫＰ（漂白処理していない針葉樹クラフトパルプ）と比較して白色度低下の原因となるリグニンの含有量が低いため、これを含む原料パルプを抄紙してなるものとすれば、天然素材である感じ呈しつつ白色度を従来製品より向上することができる。
【００１５】
他方、ＪＩＳ  Ｚ  ８７３０で規定されるハンター色差式においてＤ＝（Ｌ2＋ａ2＋ｂ2）1/2におけるＤの値が１５以上、Ｌの値が１０〜８０、aの値が−１０〜２、ｂの値が−１０〜３０であると従来製品より格段に白色度が高いものであり、拭取り時の確認性に優れる。
【００１６】
他方、前記原料パルプ中にＣＴＭＰ（ケミサーモメカニカルパルプ）を５〜５０重量％含有せしめるとより柔らかいものとなる。
【００１７】
ＪＩＳ  Ｌ  １０９６Ｅに基づくハンドルオメーター法によるソフトネスの値が３〜２０ｇであるものは拭取りに好適な柔らかさ（拭取り操作をしやすくかつ柔らかな感じ）を示す。
【００１８】
紫外線吸収剤および酸化防止剤の少なくとも一方を、原料パルプに添加したのち抄紙してなるものとすると、耐候性に優れたものとなる。
【００１９】
エンボスが付与されたものは、需要者に厚み感、ふんわり感を与える。また、原料パルプに対して柔軟剤を０．０１〜１重量％添加すれば、より柔らかいものとなる。
【００２０】
また、本発明における家庭用薄葉紙の原料パルプはすべて未晒パルプである。
【発明を実施するための最良の形態】
【００２１】
次いで、本発明の実施の形態を以下に詳述する。
本発明の家庭用薄葉紙は、漂白処理が施されていないパルプを原料とする。また、その原料パルプは、ＬＵＫＰを含むものとするのが好適である。ＬＵＫＰ以外のパルプは特に限定されないが、未晒パルプを用いる。ＬＵＫＰは原料パルプ中に１０重量％以上、好適には４０重量％以上、特に好適には７０重量％以上含むのが望ましい。ＬＵＫＰ以外の未晒パルプとしては、例えばＮＵＫＰなど漂白処理をしていない適宜のパルプを用いることができる。
【００２２】
より柔らかさおよび吸収性を発現させるためには、原料パルプ中にＣＴＭＰを５〜５０重量％、好適には１０〜４０重量％、特に好適には１５〜３０重量％含有せしめるのが好適である。ＣＴＭＰは結束繊維が少ないためかかる範囲で含有せしめると、ＬＵＫＰ繊維と良好に絡み合い柔らかさが向上する。なお、ＣＴＭＰによる柔らかさの発現は５重量％未満ではほとんどなく、また５０重量％を越えるとペーパータオルとして使用するさいに好適なコシを担保するのが困難となる。ここで、ＣＴＭＰは結束繊維が少ないことから叩解せずあるいは叩解度を低くして用いることができる。したがって、ＣＴＭＰを原料パルプに配合するにあたっては、上記ＬＵＫＰやＮＵＫＰなどの他の未晒パルプあるいはこれらの混合パルプの叩解処理を行ったのちに、ＣＴＭＰを別叩解あるいは未叩解で混合して原料パルプとするのが好適である。このように配合すると、ＣＴＭＰが不要に叩解されることがなく嵩だか感のあるペーパータオルにもなる。
【００２３】
本発明のペーパータオルの抄紙方法は特に限定されないが、坪量１０〜４０ｇ／ｍ2程度に調整する。従来技術にしたがって、各種抄紙機を用いて抄紙することができる。なお、原料パルプのパルプ組成とペーパータオルのパルプ組成とはほぼ同様であり、ペーパータオル中のパルプ組成はＪＩＳ  Ｐ  ８１２０により測定することが可能である。
【００２４】
また、本発明においては、原料パルプ中には適宜柔軟剤や界面活性剤を添加することができる。柔軟剤の例示としては、脂肪酸エステル系軟化剤（米国特許第３２９６０６５号明細書）、第４級アンモニウム塩型カチオン活性剤（特開昭４８−２２７０１号公報）、ウレタンアルコールもしくはその塩、またはカチオン化合物（特開昭６０−１３９８９７号公報）、非陽イオン系界面活性剤（特開平２−９９６９０号公報）、ポリシロキサン（特開平２−２２４６２６号公報、同３−９００号公報）等がある。柔軟剤の添加量は、パルプ１トンあたり５．０ｋｇ以下とするのが望ましい。
【００２５】
本発明にかかるペーパータオルは、ＪＩＳ  Ｚ  ８７３０で規定されるハンター色差式においてＤ＝（Ｌ2＋ａ2＋ｂ2）1/2におけるＤの値が１５以上、Ｌの値が１０〜８０、aの値が−１０〜２、ｂの値が−１０〜３０であるのが望ましい。かかる範囲であると、従来例と未晒パルプを原料とするペーパータオルと比較して観者が白いと感じるものであり、使用者が拭取りに使用したときに拭取り具合を視識しやすく、また、高級感もあるものとなる。ここで、Ｄの値が１５未満であると白色度が低く拭取り時の視認性に劣るようになる。また、Ｌ値が１０未満であるとくすんだ感じになり、８０を越えるとあざやかさがあり天然素材感が得られなくなる。なお、ハンター色差式であらわされる上記各値は、従来既知の分光測色計等により測定することができる。
【００２６】
他方、本発明にかかるペーパータオルは、ＪＩＳ  Ｌ  １０９６Ｅに基づくハンドルオメーター法によるソフトネスの値が３〜２０ｇ、好ましくは４〜１５ｇ、特に好適には５〜１０ｇであるのが望ましい。ソフトネスの値が３ｇ未満であるとコシが発現しづらく拭取り性が悪化し、２０ｇを越えると硬く拭取り性が悪化する。かかるソフトネスの調整は、上述の本発明にかかるＬＵＫＰの配合割合、ＣＴＭＰの配合割合の範囲で各パルプの配合割合を適宜調整することおよび適宜の坪量の調整により達成することができる。
【００２７】
他方、本発明にかかるペーパータオルは、原料パルプ中に紫外線吸収剤および酸化防止剤の少なくとも一方を含有せしめるのが望ましい。添加量としては、適宜の添加量とすることができるが、原料パルプに対して０.０１〜５重量％、好適には０．０５〜４重量％、特に好適には１〜３重量％含有せしめるのが望ましい。本発明のペーパータオルは、従来例の未晒パルプを原料とするものと比較すれば格段に少ない量ではあるがリグニンが含まれている。リグニンは光酸化などの酸化により黄色あるいは茶色に変色するので、これが含まれていると経時的に白色度の後退が見られる。すなわち退色する。このような退色は製品の使用に影響がなくても需要者に対して品質低下したとの感じを与える。紫外線吸収材あるいは酸化防止材を適当量添加することにより、このようなリグニンの酸化による退色が防止され、従来にない白色度がより長期に渡って維持される。
【００２８】
酸化防止剤としては熱や酸素による酸化を防止するフェノール系酸化防止剤、リン系酸化防止剤、硫黄系酸化防止剤と、ＨＡＬＳ（Hindered Amine Light Stabilizer）と呼ばれるヒンダードアミン系光安定剤が挙げられる。
【００２９】
紫外線吸収剤としては、有機系、無機系のものが例示できる。有機系、無機系のものが例示できる。有機系のものとしては、サリチル酸系、ベンゾフェノン系、ベンゾトリチアゾール系、シアノアクリート系、公知のものが挙げられる。無機系の紫外線吸収剤としては酸化亜鉛、酸化セリウム、酸化チタン、酸化イットリウム等の遷移金属酸化物が適宜使用できる。
【００３０】
また、本発明にかかるペーパータオルは、エンボス加工が付与されているものであると、使用者に厚み感を与えるものとなるとともに、拭取り性能が向上する。エンボス加工方法については特に限定されえず、従来既知のエンボス付与方法に従って適宜付与すればよい。例えば、湿紙あるいは乾紙に対してエンボスロールを押圧して付与する方法をとることができる。
【００３１】
他方、本発明にかかるペーパータオルの形状等については特に限定されるものではない、いわゆるロール巻きタイプであってもよいし、枚葉タイプであってもよい。また、１プライであってもよいし２プライ（二枚重ね）のものであってもよい。これらは、従来既知の技術にしたがって、適宜の形状にすればよい。
【００３２】
また、本発明にかかるペーパータオルは、エンボス加工が施されていてもよい。エンボス加工を施すのであれば、製品の幅方向の２０％の領域であって、かつ長手方向に連続的にまたは間欠的に施されているのが望ましい。なお、枚葉の製品の場合の幅方向とは製品時における短手方向であり、ロール製品の幅方向とは引き出し方向に対して直行する方向である。
【００３３】
本発明にかかるペーパータオルは、漂白処理を行わない未晒パルプを原料とすることから排水中に漂白処理を含まない。
【実施例１】
【００３４】
次いで、本発明の実施例を以下に詳述する。
本発明の実施例１および２（本発明にかかる未晒パルプを原料とするペーパータオル）と比較例１（従来製品１：市販に供されている漂白パルプを原料とするペーパータオル）および比較例２（従来製品２：、市販に供されている未晒パルプを原料とするペーパータオル）とについて、ソフトネス、色差、耐候性について比較試験を行った。なお、各実施例および比較例のＪＩＳ  Ｐ  ８１２４に規定される米坪は全て２１ｇ／ｍ2に調整した。
【００３５】
各実施例および各比較例についての物性の測定方法および試験方法は下記のとおりであり、結果は表１に示す。
［ソフトネス］
ＪＩＳ  Ｌ  １０９６Ｅに基づいてハンドルオメーター法により測定した。
［色差］
分光色彩・白色度計を用いて、ＪＩＳ  Ｚ  ８７３０に基づいて測定した。
［耐候性］
各資料に対して、２０℃、９０％ＲＨの条件下でキセノンウェザーメーターにより放射照度２００Ｗで紫外線（波長：３００nｍ）を１００時間照射したのち、試料表面の色の変化（退色具合）を目視にて確認した。表中の評価は、○：退色は確認できなかった、△：やや退色が見られる、×：はっきりと退色しているのが確認できる、をそれぞれ表す。
【００３６】
【表１】
2005325493.tif 000002
【００３７】
表１からもみてとれるように、本発明の実施例１および２にかかるペーパータオルは、従来製品２（未晒パルプを原料としたもの）と比較して白色度が高くまた耐候性に優れしかも柔らかさも同等かそれ以上である。また、塩素漂白処理をしている漂白パルプを原料とする従来製品と比較して環境負荷の低いものである。してみると、本発明の環境に与える影響がなくまた白色度が高く、しかも柔らかさが発現しやすく、耐候性が向上されたものであることが示されている。
【実施例２】
【００３８】
ＣＴＭＰの配合の仕方および割合等の効果について検討した。原料の配合割合および調整手順を変更して６種類の試料を作成し、各資料について物性等を測定した。試料１〜試料６の原料および調整手順は表２に示す。試料の調整については、表２中の手順の欄の（Ａ）〜（Ｇ）の順に操作して調整した。なお、表中のヤング率は、ＳＳＴにより測定した超音波伝播速度より算出し、試料１を１００として基準とした。
【００３９】
【表２】
2005325493.tif 000003
【００４０】
試料１と試料２とを比較してみると、試料２のほうが比容積（嵩）が高い。すなわち、ＣＴＭを配合していない場合より、他のパルプとＣＴＭＰ混合（ＣＴＭＰ配合割合１５重量％）したのちに叩解したほうが嵩だかにできる。
【００４１】
また、試料１〜試料３を比較すると、試料１→３の順に比容積（嵩）が高くなっている。すなわち、ＣＴＭＰの配合割合を増加させると嵩だかなる。
【００４２】
さらに、試料２と試料５とを比較してみると、試料５のほうが比容積（嵩）が高い。他のパルプとともに叩解するよりも未叩解のほうが嵩だかとなる。
【００４３】
他方、紙力について、試料１〜３を比較してみると、ＣＴＭＰの添加による紙力の低下はほとんど見られない、むしろ向上している。また、試料５は、試料１〜試料３と比較して紙力は若干低いが十分な数値である。ＣＴＭＰを未叩解で配合しても紙力の低下がほとんどないことが解る。
【００４４】
他方、試料５と試料６とを比較すると試料５のほうが紙力が高い。すなわち、より界面活性剤の添加については、ＣＴＭＰ添加後に添加したほうが好ましい。
【００４５】
以上のように、ＣＴＭＰの配合割合および添加方よって適宜、紙力、比容積など効果が相違することが確認できるが、試料１〜試料６のいずれもペーパータオル製品としては十分な性能である。なお、コスト面をも考慮すると未叩解でＣＴＭＰを添加する試料５が好適である。
【産業上の利用可能性】
【００４６】
本発明は、家庭用薄葉紙、特にキッチンペーパー、クッキングペーパーなどの、各種拭取りの用途等に用いられるペーパータオルに利用することができる。